ОТВЕРЖДАЕМЫЕ КОМПОЗИЦИИ

1. Отверждаемая полифункциональная композиция с концевыми стирольными группами, включающая продукт взаимодействия: (а) по меньшей мере одного дивиниларенмоноксидного соединения и (b) по меньшей мере одного полифункционального эпоксидного сшивающего соединения, в которой продукт взаимодействия, включает отверждаемую полифункциональную композицию с концевыми стирольными группами.
2. Отверждаемая композиция по п. 1, включающая дополнительно (с) реакционноспособную добавку, выбранную из группы, состоящей из стирола, дивинилбензола, бутилакрилата, метилметакрилата, этиленгликольдиакрилата, триметилолпропантриакрилата и их смесей.
3. Отверждаемая композиция по п. 1, в которой по меньшей мере одно дивиниларенмоноксидное соединение включает дивинилбензолмоноксид (DVBMO), дивинилнафталинмоноксид, дивинилбифенилмоноксид, моноксид простого дивинилдифенилового эфира или их смеси.
4. Отверждаемая композиция по п. 1, в которой концентрация по меньшей мере одного дивиниларенмоноксидного соединения включает от приблизительно 0,01 до приблизительно 100 эпоксидных эквивалентов на эквиваленты эпоксидного сшивающего соединения.
5. Отверждаемая композиция по п. 1, в которой по меньшей мере одно полифункциональное эпоксидное сшивающее соединение включает полиамин, полиамид, полиаминоамид, дициандиамид, полифенол, полимерный тиол, поликарбоновую кислоту и ангидрид или их смеси.
6. Способ получения отверждаемой полифункциональной композиции с концевыми стирольными группами, включающий взаимодействие: (а) по меньшей мере одного дивиниларенмоноксидного соединения и (b) по меньшей мере одного полифункционального эпоксидного сшивающего соединения в условиях реакции с образованием продукта взаимодействия, включающего отверждаемую полифункциональную композицию с концевыми стирольными группами.
7. Отверждаемая полифункциональная композиция с концевыми стирольными группами, включающая
(I) по меньшей мере одно соединение, включающее продукт взаимодействия:
(а) по меньшей мере одного дивиниларенмоноксидного соединения и
(b) по меньшей мере одного полифункционального эпоксидного сшивающего соединения, в котором продукт взаимодействия включает отверждаемую полифункциональную композицию с концевыми стирольными группами; и
(II) по меньшей мере один свободнорадикальный инициатор.
8. Отверждаемая композиция по п. 7, в которой концентрация полифункциональной композиции с концевыми стирольными группами составляет от приблизительно 80 мас.% до приблизительно 99,99 мас.%; и концентрация свободнорадикального инициатора составляет от приблизительно 0,01 мас.% до приблизительно 20 мас.%.
9. Отверждаемая композиция по п. 1 или 7, включающая дополнительно (III) по меньшей мере один катализатор сшивания, выбранный из группы, состоящей из амина; фосфина; гетероциклического азота; соединения аммония, фосфония, арсония, сульфония или их смесей.
10. Отверждаемая композиция по п. 9, в которой концентрация по меньшей мере одного катализатора сшивания составляет от 0 мас.% до приблизительно 20 мас.%.
11. Отверждаемая композиция по п. 1 или 7, включающая по меньшей мере, одну реакционноспособную добавку, наполнитель, пластифицирующий агент, технологическую добавку, модификатор ударной вязкости или их смесь.
12. Отверждаемая композиция по п. 11, в которой реакционноспособная добавка включает стирол, дивинилбензол; бутилакрилат, метилметакрилат, этиленгликольдиакрилат, триметилолпропантриакрилат; и их смеси.
13. Способ получения отверждаемой полифункциональной композиции с концевыми стирольными группами, включающий смешение
(I) по меньшей мере одного соединения, включающего продукт взаимодействия:
(а) по меньшей мере одного дивиниларенмоноксидного соединения и
(b) по меньшей мере одного полифункционального эпоксидного сшивающего соединения, в котором продукт взаимодействия включает отверждаемую полифункциональную композицию с концевыми стирольными группами; и
(II) по меньшей мере одного свободнорадикального инициатора.
14. Способ получения термореактопласта, включающий отверждение отверждаемой композиции по п. 1 или 7 при нагревании при температуре от приблизительно 0°С до приблизительно 200°С.
15. Изделие из отвержденного термореактопласта, полученное из отверждаемой композиции по п. 1 или 7.